ПОДУШКА ПРОТИВОПОЖАРНАЯ УПЛОТНИТЕЛЬНАЯ "ППВУ-1"
FIRE-PREVENTION SEALING PILLOW PPVU-1

Изобретение относится к промышленности строительных материалов и может быть использовано при заполнении пустот, а именно кабельных проходок, в строительных конструкциях зданий и сооружений различного назначения для обеспечения ограничения распространения по ним пламени.
Известны подушки противопожарные, выполненные из стеклоткани с заполнителем из супертонкого базальтового волокна (Подушки противопожарные уплотнительные, ТУ 09.075-88.2).
Известны подушки из ткани из минерального волокна, с использованием для ее заполнения, мас.%: изоляционного наполнителя из группы - кизельгур, керамзит, пемза, мел, минеральные волокна 90-95, и вяжущее - такое как полиамид, полиэтилен или полипропилен, пенопласт (патент DE №3536625, E04B 1/94, 1987).
Наиболее близким аналогом является подушка противопожарная из стеклоткани, содержащая вспученный вермикулит 1-50 мас.%, полимерное связующее 1-6 мас.%, гранулированное базальтовое волокно в виде сфер диаметром от 1-15 мм (патент US №4816312, 1989 г.).
Недостатком известных противопожарных подушек является низкая огнезащитная эффективность при защите пустот и кабельных проходок, а также высокая их дымопроницаемость вследствие того, что полимерное связующее в процессе термического воздействия выгорает, сохраняя приданную за счет вспучивания структуру, в связи с чем образуются каналы, через которые проникают горячие газы и продукты горения. Указанное обстоятельство отрицательным образом сказывается на огнестойкости сооружения из противопожарных подушек.
Задачей изобретения является повышение плотности материала заполнения подушки, что обеспечивает повышение огнестойкости пустот или кабельных проходок за счет повышения эффективности огнезащиты подушек противопожарных путем исключения возможности проникновения через них продуктов горения.
Достигается это тем, что подушка противопожарная из стеклоткани НПГ 210-5 или НПГ 240 выполнена в виде мешочка, заполненного смесью вспученного вермикулита и гранулированного базальтового волокна, полученной путем перемешивания указанных компонентов в смесителе-грануляторе в течение 10-15 минут, при следующем содержании, мас.%:
вспученный вермикулит 30-35,
гранулированное базальтовое волокно 65-70.
Экспериментально установлено, что при совместном перемешивании в течение 10-15 минут указанных выше компонентов в смесителе-грануляторе образуется система, в которой свободное пространство в гранулах наполняется частичками частично измельченного и окатанного в результате такого перемешивания вспученного вермикулита. В результате гранулы из волокна с встроенным в них пылевидным вспученным вермикулитом имеют достаточно плотную структуру, которая волокнами удерживает указанные частички. Такая структура препятствует образованию газопроводящих каналов в противопожарной подушке. Стеклоткань НПГ 210-5 или НПГ 240 своей структурой обеспечивает удержание образовавшихся при перемешивании пылевидных частиц вспученного вермикулита, который при фракции, полученной в результате 10-15 минутного перемешивания, не проходит через структуру именно указанных тканей. Экспериментально было установлено, что при превышении указанного выше времени перемешивания происходит чрезмерное измельчение вспученного вермикулита и часть его удаляется через структуру ткани, что снижает эффективность подушки.
Перемешивание менее указанного времени приводит к недостаточности образования мелкой фракции вспученного вермикулита, в результате чего не происходит оптимального заполнения им гранул и они не препятствуют току сквозь них продуктов горения, а структура указанных тканей не способна удержать за счет сцепления полученные более крупные частицы вспученного вермикулита, что приводит к открытию каналов в ней и, как следствие - проникновению газообразных продуктов горения.
Кроме того, при отсутствии связующего компоненты заполнения мешочка противопожарной подушки обладают большей подвижностью в пределах мешочка, что обеспечивает укладку мешочков друг на друга с более плотным контактом, повышающим их огнезащитные свойства.
Изобретение осуществляют следующим образом.
Пример 1.
Подушку противопожарную из стеклоткани НПГ 210-5 или НПГ 240 изготавливают в виде мешочка, заполненного смесью вспученного вермикулита и гранулированного базальтового волокна, полученной путем перемешивания указанных компонентов в смесителе-грануляторе в течение 10 минут, при следующем содержании, мас.%:
вспученный вермикулит 30,
гранулированное базальтовое волокно 70.
Полученной смесью заполняют предварительно сшитые мешочки из стеклоткани НПГ210-5 или НПГ240, а огнестойкость пустот или кабельного прохода с использованием подушек «ППВУ-1» определяется требуемым их количеством и габаритами и составляет не менее 1,5 часа.
Пример 2.
Все по примеру 1, но подушка противопожарная из стеклоткани НПГ 210-5 или НПГ 240 заполнена путем перемешивания компонентов в смесителе-грануляторе в течение 15 минут, при следующем содержании, мас.%:
вспученный вермикулит 35,
гранулированное базальтовое волокно 65.
Заявленный технический результат достигается. В результате гранулы из волокна с встроенным в них пылевидным вспученным вермикулитом имеют достаточно плотную структуру, которая волокнами удерживает указанные частички. Такая структура препятствует образованию газопроводящих каналов в противопожарной подушке.